(57)【要約】【課題】基材と着色インク層との間に介在しかつインクの発色性及び硬化性に優れる介在層を備える建築板を提供する。【解決手段】建築板１は、基材２と、着色インク層５と、基材２及び着色インク層５の間に介在する介在層と、少なくとも着色インク層５を覆うように形成された表面保護層６とを備える。介在層は、硫化亜鉛、硫酸バリウム、炭酸カルシウム、タルク、マイカ、シリカ、アルミナよりなる群から選択される少なくとも１種の白色顔料を含みかつ活性エネルギー線硬化型塗料組成物により形成される白色顔料層を有する。着色インク層５は、活性エネルギー線硬化型インク組成物により形成される。【選択図】図１
2017180018.tif 000002
【特許請求の範囲】
【請求項１】
基材と、着色インク層と、基材及び着色インク層の間に介在する介在層と、少なくとも着色インク層を覆うように形成された表面保護層とを備える建築板であって、前記介在層が、硫化亜鉛、硫酸バリウム、炭酸カルシウム、タルク、マイカ、シリカ、アルミナよりなる群から選択される少なくとも１種を含む白色顔料を含みかつ活性エネルギー線硬化型塗料組成物により形成される白色顔料層を有し、前記着色インク層が、活性エネルギー線硬化型インク組成物により形成されることを特徴とする建築板。
【請求項２】
前記白色顔料層は、少なくとも、前記着色インク層に隣接するインク受容層であることを特徴とする請求項１に記載の建築板。
【請求項３】
前記表面保護層が、活性エネルギー線硬化型塗料組成物により形成されることを特徴とする請求項１又は２に記載の建築板。
【請求項４】
前記白色顔料が、硫化亜鉛を含むことを特徴とする請求項１〜３のいずれか１項に記載の建築板。
【請求項５】
前記介在層は、前記着色インク層に隣接するインク受容層と、前記基材及び前記インク受容層の間に位置する下塗り層とを備えており、該下塗り層が、活性エネルギー線硬化型塗料組成物により形成されることを特徴とする請求項１〜３のいずれか１項に記載の建築板。
【請求項６】
基材と、着色インク層と、前記基材及び前記着色インク層の間に介在する介在層とを備え、前記着色インク層及び前記介在層が活性エネルギー線硬化型組成物より形成される建築板における前記介在層に用いられる白色顔料のスクリーニング方法であって、
候補白色顔料の、前記介在層よりも基材側の層の模様を隠蔽する機能及び前記活性エネルギー線の吸収能に基づき、前記候補白色顔料を選抜する工程を有する方法。
【発明の詳細な説明】
【技術分野】
【０００１】
本発明は、建築板に関し、基材と着色インク層との間に介在しかつインクの発色性及び硬化性に優れる介在層を備える建築板に関するものである。
【背景技術】
【０００２】
近年、様々な意匠が施された建築板が使用されているが、意匠性の高い建築板を作製するためには、インクジェットプリンターを用いる印刷方法等が利用されている。
【０００３】
特開２０１２−１１１０６９号公報（特許文献１）は、木質基材の表面にインクジェット印刷により印刷層を形成してなる加飾木材を記載するが、印刷層の可視光領域における透過率を調整することで、天然木材の照りを高度に維持できることを記載している。
【０００４】
特開２０１４−２２６９１３号公報（特許文献２）は、印刷層の表面にインクジェット印刷により形成される印刷層を備える塗装建材を記載するが、透明な受理層よりも下層に有色の下塗層を設け、この下塗層を利用することで、深み感や立体感に優れた外観を現出する塗装建材を提供できることを記載している。
【０００５】
特開２０１４−１９３５７５号公報（特許文献３）は、木質基材の表面に着色透明の下地膜を形成し、下地膜上に印刷模様をインクジェット印刷することで、木質基材の色合いを隠蔽することを避けることができ、結果として、色合いの深み感があり、立体的な印象の外観となる化粧板を提供できることを記載している。
【先行技術文献】
【特許文献】
【０００６】
【特許文献１】特開２０１２−１１１０６９号公報
【特許文献２】特開２０１４−２２６９１３号公報
【特許文献３】特開２０１４−１９３５７５号公報
【発明の概要】
【発明が解決しようとする課題】
【０００７】
特許文献１〜３に記載されるように、印刷層の意匠性を向上させるため、様々な手法が提案されているものの、インクの発色性については十分に検討されていないのが現状である。
【０００８】
そこで、本発明の目的は、上記従来技術の問題を解決し、基材と着色インク層との間に介在しかつインクの発色性及び硬化性に優れる介在層を備える建築板を提供することにある。
【課題を解決するための手段】
【０００９】
本発明者は、インクの発色性について検討したところ、基材と着色インク層との間に介在する介在層に着色顔料を配合することで、下層に位置する建築板の基材や塗膜等を隠蔽することができ、インクの発色性を向上できることが分かったが、着色顔料の中でも、白色顔料を用いることで、インクの発色性を大幅に向上できることを見出した。
【００１０】
しかしながら、本発明者は、塗料組成物の中でも活性エネルギー線硬化型塗料組成物に酸化チタンのような白色顔料を配合した場合、塗料組成物の硬化性が悪く、発色性との両立が困難になることが分かった。また、塗料組成物の硬化性が悪いと、硬化後の塗膜の付着性（特に初期付着性）が悪く、耐久性を低下させる原因となる。このような状況下、本発明者は、酸化チタンが紫外線等を吸収してしまい硬化性を低下させているものと考え、他の様々な白色顔料について検討したところ、硫化亜鉛等の特定の白色顔料をインク受容層用の活性エネルギー線硬化型塗料組成物に配合した場合、塗料組成物の硬化性を低下させることなくインクの発色性を向上できることを見出し、本発明を完成させるに至った。
【００１１】
即ち、本発明の建築板は、基材と、着色インク層と、基材及び着色インク層の間に介在する介在層と、少なくとも着色インク層を覆うように形成された表面保護層とを備える建築板であって、前記介在層が、硫化亜鉛、硫酸バリウム、炭酸カルシウム、タルク、マイカ、シリカ、アルミナよりなる群から選択される少なくとも１種を含む白色顔料を含みかつ活性エネルギー線硬化型塗料組成物により形成される白色顔料層を有し、前記着色インク層が、活性エネルギー線硬化型インク組成物により形成されることを特徴とする。
【００１２】
本発明の建築板の好適例においては、前記白色顔料層は、少なくとも、前記着色インク層に隣接するインク受容層である。
【００１３】
本発明の建築板の好適例においては、前記表面保護層が、活性エネルギー線硬化型塗料組成物により形成される。
【００１４】
本発明の建築板の他の好適例においては、前記白色顔料が、硫化亜鉛を含む。
【００１５】
本発明の建築板の他の好適例においては、前記介在層は、前記着色インク層に隣接するインク受容層と、前記基材及び前記インク受容層の間に位置する下塗り層とを備えており、該下塗り層が、活性エネルギー線硬化型塗料組成物により形成される。
【発明の効果】
【００１６】
本発明によれば、基材と着色インク層との間に介在しかつインクの発色性及び硬化性に優れる介在層を備える建築板を提供することができる。
【図面の簡単な説明】
【００１７】
【図１】本発明の建築板の一実施態様の概略断面図である。
【図２】本発明の建築板の別の実施態様の概略断面図である。
【発明を実施するための形態】
【００１８】
以下に、本発明の建築板を詳細に説明する。本発明の建築板は、基材と、着色インク層と、基材及び着色インク層の間に介在する介在層と、少なくとも着色インク層を覆うように形成された表面保護層とを備える建築板であって、前記介在層が、硫化亜鉛、硫酸バリウム、炭酸カルシウム、タルク、マイカ、シリカ、アルミナよりなる群から選択される少なくとも１種を含む白色顔料を含みかつ活性エネルギー線硬化型塗料組成物により形成される白色顔料層を有し、前記着色インク層が、活性エネルギー線硬化型インク組成物により形成されることを特徴とする。
【００１９】
本発明の建築板を構成する基材は、建材である限り特に限定されるものではない。建材の具体例としては、例えば、単板、合板、パーティクルボード、中密度繊維板（ＭＤＦ）等の木材を原料とする木質建材板；窯業系サイディングボード、フレキシブルボードや、珪酸カルシウム板、石膏スラグバーライト板、木片セメント板、石綿セメント板、パルプセメント板、プレキャストコンクリート板、軽量気泡コンクリート（ＡＬＣ）板、石膏ボード等の窯業建材板；及びアルミニウム、鉄、ステンレス等の金属建材板等が挙げられる。これら基材の中でも、木質建材板の木目のように模様の付いた基材である場合、介在層によって基材の模様を隠蔽することができる為、本発明によって達成されるインクの発色性の向上効果がより有効なものとなる。基材の表面性状は、特に制限はなく、表面が平滑なものであっても、凹凸形状を有するものであってもよい。また、基材は、シーラーやプライマー等によって下地処理が施されていてもよい。本発明の建築板において、基材の厚みは、特に制限されるものではないが、例えば３〜３０ｍｍである。
【００２０】
本発明の建築板を構成する介在層は、例えば、着色インク層に隣接するインク受容層を有することが好ましい。インク受容層は、主に着色インク層を定着させる目的で、基材上に配置されるが、基材上に下塗り層が形成されている場合、該下塗り層上に配置される。本発明の建築板においては、インク受容層が、硫化亜鉛、硫酸バリウム、炭酸カルシウム、タルク、マイカ、シリカ、アルミナよりなる群から選択される少なくとも１種を含む白色顔料を含んでもよく、この場合、インク受容層の硬化性を低下させることなくインクの発色性を向上させることができる。なお、インク受容層以外の介在層が白色顔料を含む限りにおいて、当該白色顔料層より下の層の模様を隠蔽し、インクの発色性を向上できるため、インク受容層が必ずしも白色顔料を含まなくてもよい。ただし、インク受容層は着色インク層に隣接する（つまり介在層のうち最も上に位置する）層であるから、インク受容層が白色顔料を含むことは、模様の隠蔽が可能な層が多くなり、インクの発色性を一層向上できる点で有利である。
【００２１】
白色顔料の中でも、硫化亜鉛を含むことが好ましく、具体的には硫化亜鉛からなる、又は硫化亜鉛と硫酸バリウム、炭酸カルシウム、タルク、マイカ、シリカ、アルミナの１種以上（中でも硫酸バリウム）とを含むことが好ましい。
【００２２】
上記インク受容層中において、上述の白色顔料の含有量は、１０〜５０質量％であることが好ましい。中でも、白色顔料（特に硫化亜鉛からなる、又は硫化亜鉛と硫酸バリウム、炭酸カルシウム、タルク、マイカ、シリカ、アルミナの１種以上（中でも硫酸バリウム）とを含む白色顔料）の含有量は、インク発色性をより向上させる観点で１５質量％以上であることが好ましく、より好ましくは２０質量％以上、さらに好ましくは２５質量％以上である。このようにインク発色性を向上させるために比較的多量の白色顔料を含めても、本発明で用いる白色顔料はインク受容層の硬化性を損ないにくい点で有利である。また、白色顔料の含有量は、インク受容層の硬化性の観点から４５質量％未満が好ましく、より好ましくは４０質量％以下、さらに好ましくは３５質量％以下である。
【００２３】
また、上記インク受容層は、少なくとも上記白色顔料を含む活性エネルギー線硬化型塗料組成物により形成され得るものであるが、後述するように、インク受容層上に形成される着色インク層も活性エネルギー線硬化型塗料組成物により形成されるため、層間付着性を向上させることができる。なお、活性エネルギー線硬化型塗料組成物の詳細な説明については、後述する。
【００２４】
本発明の建築板において、インク受容層の厚みは、特に制限されるものではないが、例えば１０〜１００μｍである。本発明で用いる白色顔料は活性エネルギー線硬化性を損ないにくいので、白色顔料を含有するインク受容層は、比較的高い厚みを有しても、活性エネルギー線硬化性に優れる点で有利である。白色顔料を含有するインク受容層の厚みは、２０〜７０μｍであることが好ましく、２０〜４０μｍであることがより好ましい。
【００２５】
本発明の建築板を構成する着色インク層は、建築板に意匠を施す目的で、インク組成物を用いてインク受容層上で印刷を行うことによって形成されてよい。また、このような目的から、着色インク層は、通常、着色顔料を含む。着色顔料としては、公知の材料が使用でき、例えば、カーボンブラック、酸化鉄、複合酸化物（ニッケル・チタン系、クロム・チタン系、ビスマス・バナジウム系）、酸化チタン等の無機顔料や、キナクリドン系、ジケトプロロピール系、ベンズイミダゾロン系、イソインドリノン系、アンスラピリミジン系、フタロシアニン系、スレン系、ジオキサジン系、アゾ系等の有機顔料が挙げられる。上記着色インク層中において、着色顔料の含有量は、１〜２０質量％であることが好ましく、１〜１０質量％であることがより好ましい。
【００２６】
また、本発明の建築板においては、着色インク層が活性エネルギー線硬化型インク組成物により形成され得る。この場合、インク受容層と着色インク層の層間付着性を向上させることができる。なお、活性エネルギー線硬化型インク組成物の詳細な説明については、後述する。
【００２７】
本発明の建築板において、着色インク層の厚みは、特に制限されるものではないが、例えば５〜４０μｍである。
【００２８】
本発明の建築板を構成する表面保護層は、主に着色インク層の表面を保護する目的で、少なくとも着色インク層を覆うように配置されている。例えば、インク受容層等の介在層の表面全体が着色インク層で被覆されている場合、表面保護層は、着色インク層等の介在層の表面にのみ形成され、インク受容層等の介在層の一部が露出している場合、表面保護層は、着色インク層の表面と、露出したインク受容層等の介在層の表面に形成される。
【００２９】
また、上記表面保護層は、着色インク層やインク受容層等の介在層の表面に形成されるため、これら層との付着性を高めることが好ましいが、建築板の最表面を構成しており、耐擦り傷性等の耐久性が求められる場合もある。この場合、上記表面保護層は、性質の異なる複数の層で構成されることが好ましい。例えば、着色インク層やインク受容層等の介在層に接するが建築板の最も外側に位置していない表面保護層（このような表面保護層を中塗り層と称してもよい）を作る際には、付着性や耐摩耗性を向上させる観点から、表面保護層用（中塗り層用）の塗料組成物を調製することができ、また、建築板の最も外側に位置するが着色インク層やインク受容層等の介在層には接していない表面保護層（このような表面保護層を上塗り層と称してもよい）を作る際には、耐久性を向上させる観点から、表面保護層用（上塗り層用）の塗料組成物を調製することができる。
【００３０】
本発明の建築板において、表面保護層の厚み（複数枚の層で構成される場合はその合計の厚み）は、特に制限されるものではないが、例えば１０〜１００μｍである。
【００３１】
また、本発明の建築板においては、層間付着性を向上させる観点から、上記表面保護層が、活性エネルギー線硬化型塗料組成物により形成されることが好ましい。なお、活性エネルギー線硬化型塗料組成物の詳細な説明については、後述する。
【００３２】
本発明の建築板は、基材とインク受容層との付着性を向上させる観点から、基材とインク受容層の間に下塗り層を備えてもよい。ここで、下塗り層は、層間付着性を向上させる観点から、活性エネルギー線硬化型塗料組成物により形成されることが好ましい。また、下塗り層が白色顔料を含有してもよく、これにより基材の模様を隠蔽することができる。使用できる白色顔料やその含有量等は、前述のとおりである。なお、活性エネルギー線硬化型塗料組成物の詳細な説明については、後述する。
【００３３】
本発明の建築板において、下塗り層の厚みは、特に制限されるものではないが、例えば１０〜５０μｍである。
【００３４】
本発明の建築板においては、インク受容層等の介在層が活性エネルギー線硬化型塗料組成物により形成され、着色インク層が活性エネルギー線硬化型インク組成物により形成されるものであり、また、表面保護層及び下塗り層も、活性エネルギー線硬化型塗料組成物により形成されることが好適であるが、これら組成物は、塗料組成物がエアスプレー塗装、エアレススプレー塗装、静電塗装、ロールコーター塗装、フローコーター塗装等の塗布方法によって塗装されるのに対し、インク組成物がインクジェットプリンターによる印刷（即ち、インクジェット方式）等の印刷手段によって印刷されるといった点に違いはあるものの、紫外線等の活性エネルギー線の照射により硬化を起こす組成物である点で共通しており、いずれの組成物も、通常、活性エネルギー線重合性モノマーを含む。活性エネルギー線重合性モノマーとは、紫外線等の活性エネルギー線の照射により重合反応を開始可能なモノマーであり、例えば、活性エネルギー線照射時に反応性を示す官能基として、アクリロイルオキシ基やメタクリロイルオキシ基を有するものが好適である。活性エネルギー線重合性モノマーの重合後に得られるポリマーは、バインダー樹脂として機能する。なお、活性エネルギー線重合性モノマーは、官能基の数に応じて、官能基数が１である単官能モノマー、官能基数が２である２官能モノマー及び官能基数が３以上の多官能モノマーに分類できる。
【００３５】
上記活性エネルギー線重合性モノマーのうち、単官能モノマーは、その分子量が１０００以下であるものが好ましく、具体例としては、ステアリルアクリレート、アクリロイルモルホリン、トリデシルアクリレート、ラウリルアクリレート、Ｎ，Ｎ−ジメチルアクリルアミド、デシルアクリレート、２−フェノキシエチルアクリレート、イソデシルアクリレート、イソボルニルアクリレート、ジシクロペンタニルアクリレート、ジシクロペンテニルアクリレート、イソオクチルアクリレート、オクチルアクリレート、ジシクロペンテニルオキシエチルアクリレート、シクロヘキシルアクリレート、Ｎ−ビニルカプロラクタム、イソアミルアクリレート、２−エチルヘキシル−ジグリコールアクリレート、ＥＯ（エチレンオキシド）変性２−エチルヘキシルアクリレート、ネオペンチルグリコールアクリル酸安息香酸エステル、Ｎ−ビニル−２−ピロリドン、Ｎ−ビニルイミダゾール、テトラヒドロフルフリルアクリレート、メトキシジプロピレングリコールアクリレート、（２−メチル−２−エチル−１，３−ジオキソラン−４−イル）メチルアクリレート、環状トリメチロールプロパンフォルマルアクリレート、エトキシ−ジエチレングリコールアクリレート、４−ヒドロキシブチルアクリレート等が挙げられる。なお、これら単官能モノマーは、一種単独で用いてもよく、二種以上を組み合わせて用いてもよい。
【００３６】
上記活性エネルギー線重合性モノマーのうち、２官能モノマーは、その分子量が１０００以下であるものが好ましく、具体例としては、１，１０−デカンジオールジアクリレート、２−メチル−１，８−オクタンジオールジアクリレート、２−ブチル−２−エチル−１，３−プロパンジオールジアクリレート、１，９−ノナンジオールジアクリレート、１，８−オクタンジオールジアクリレート、１，７−ヘプタンジオールジアクリレート、ポリテトラメチレングリコールジアクリレート、３−メチル−１，５−ペンタンジオールジアクリレート、１，６−ヘキサンジオールジアクリレート、ネオペンチルグリコールジアクリレート、ヒドロキシピバリン酸ネオペンチルグリコールジアクリレート、トリプロピレングリコールジアクリレート、１，４−ブタンジオールジアクリレート、及びジプロピレングリコールジアクリレート等が挙げられる。なお、これら２官能モノマーは、一種単独で用いてもよく、二種以上を組み合わせて用いてもよい。
【００３７】
上記活性エネルギー線重合性モノマーのうち、３官能以上の多官能モノマーは、その分子量が２０００以下であるものが好ましく、具体例としては、トリメチロールプロパントリアクリレート、エトキシ化トリメチロールプロパントリアクリレート、プロポキシ化トリメチロールプロパントリアクリレート、ペンタエリスリトールトリアクリレート、エトキシ化グリセリントリアクリレート、ペンタエリスリトールテトラアクリレート、エトキシ化ペンタエリスリトールテトラアクリレート、ＥＯ変性ジグリセリンテトラアクリレート、ジトリメチロールプロパンテトラアクリレート、ジペンタエリスリトールペンタアクリレート、及びジペンタエリスリトールヘキサアクリレート等が挙げられる。なお、これら多官能モノマーは、一種単独で用いてもよく、二種以上を組み合わせて用いてもよい。
【００３８】
上記活性エネルギー線硬化型インク組成物中において、活性エネルギー線重合性モノマーの含有量は、使用目的により任意に決定できるが、０．１〜９０質量％であることが好ましく、１０〜９０質量％であることが更に好ましい。一方、活性エネルギー線硬化型塗料組成物における活性エネルギー線重合性モノマーは、任意成分である。
【００３９】
また、上記活性エネルギー線硬化型塗料組成物及び活性エネルギー線硬化型インク組成物には、アクリレートオリゴマーを使用してもよい。アクリレートオリゴマーとは、アクリロイルオキシ基（ＣＨ２＝ＣＨＣＯＯ−）を一つ以上有するオリゴマーであり、官能基数は２〜６であることが好ましい。また、アクリレートオリゴマーは、分子量が２０００〜２００００であることが好ましい。なお、該分子量は、ポリスチレン換算の重量平均分子量である。そして、アクリレートオリゴマーの具体例としては、アミノアクリレートオリゴマー［アミノ基に由来する基を複数持つアクリレートオリゴマー］、ウレタンアクリレートオリゴマー［ウレタン結合（−ＮＨＣＯＯ−）を複数持つアクリレートオリゴマー］、エポキシアクリレートオリゴマー［エポキシ基に由来する基を複数持つアクリレートオリゴマー］、シリコーンアクリレートオリゴマー［シロキサン結合（−ＳｉＯ−）を複数持つアクリレートオリゴマー］、ポリエステルアクリレートオリゴマー［エステル結合（−ＣＯＯ−）を複数持つアクリレートオリゴマー］及びポリブタジエンアクリレートオリゴマー［ブタジエン単位を複数持つアクリレートオリゴマー］等が挙げられる。なお、上記活性エネルギー線硬化型塗料組成物において、アクリレートオリゴマーの含有量は、使用目的により任意に決定できるが、例えば０．１〜５０質量％であることが好ましい。一方、活性エネルギー線硬化型インク組成物におけるアクリレートオリゴマーは、任意成分である。
【００４０】
また、上記活性エネルギー線硬化型塗料組成物が、インク受容層用の塗料組成物である場合、活性エネルギー線重合性モノマーやアクリレートオリゴマーに加えて、上述した白色顔料を含んでもよく、一方、上記活性エネルギー線硬化型インク組成物は、着色インク層を形成するため、通常、着色顔料を含む。なお、上記活性エネルギー線硬化型塗料組成物及び活性エネルギー線硬化型インク組成物には、上述した成分以外にも、塗料業界やインク業界で通常使用される添加剤、例えば、光重合開始剤、光安定剤、重合禁止剤、有機溶剤、酸化防止剤、シランカップリング剤、可塑剤、消泡剤、表面調整剤、湿潤分散剤、レオロジーコントロール剤、紫外線吸収剤等を本発明の目的を害しない範囲内で適宜選択して配合してもよい。
【００４１】
上記活性エネルギー線硬化型塗料組成物及び活性エネルギー線硬化型インク組成物は、必要に応じて適宜選択される各種成分を混合することによって調製できる。また、塗装又は印刷後に形成される各層に対して、メタルハライドランプ、高圧水銀ランプ又は紫外線ＬＥＤ等を用いて紫外線光等の活性エネルギー線を照射して、硬化させることが好ましい。各層を硬化させるために照射する活性エネルギー線の波長は、光重合開始剤の吸収波長と重複していることが好ましく、活性エネルギー線の主波長が３６０〜４２５ｎｍであることが好ましい。なお、本発明のインク受容層等の介在層は活性エネルギー線硬化性に優れるので、積算光量が比較的少量であってもよく、特に限定されないが、１００〜５００ｍＪ／ｃｍ２であることが好ましい。
【００４２】
次に、図を参照しながら、本発明の建築板の実施態様について説明する。図１は、本発明の建築板の一実施態様の概略断面図である。図１の建築板１は、基材２と、該基材２上に配置された下塗り層３と、該下塗り層３上に配置されたインク受容層４と、該インク受容層４上に配置された着色インク層５と、着色インク層５の表面と露出したインク受容層４の表面に配置された表面保護層６とを備える。図１の建築板１においては、基材２とインク受容層４の間に下塗り層３を備えるが、本発明の建築板はこれに限定されるものではなく、インク受容層が基材上に直接配置されていてもよい。また、図１の建築板１においては、インク受容層４表面の一部に着色インク層５が形成されているため、表面保護層６は、着色インク層５の表面と、露出したインク受容層４の表面に形成されている。
【００４３】
また、本発明は、基材と、着色インク層と、前記基材及び前記着色インク層の間に介在する介在層とを備え、前記着色インク層及び前記介在層が活性エネルギー線硬化型組成物より形成される建築板における前記介在層に用いられる白色顔料のスクリーニング方法も包含する。この方法は、候補白色顔料の、介在層よりも基材側の層の模様を隠蔽する機能及び活性エネルギー線の吸収能に基づき、候補白色顔料を選抜する工程を有する。選抜した候補白色顔料を介在層に含めた建築板が所望のインク発色性及び硬化性を有することに基づき、候補白色顔料をさらに選抜することがより好ましい。
候補白色顔料は、硫化亜鉛、硫酸バリウム、炭酸カルシウム、タルク、マイカ、シリカ又はアルミナを含有する白色顔料であってもよいし、それ以外の白色顔料であってもよい。
【実施例】
【００４４】
以下に、実施例を挙げて本発明を更に詳しく説明するが、本発明は下記の実施例に何ら限定されるものではない。
【００４５】
以下に実施例を示すが、本発明はこれによってなんら限定されるものではない。なお、実施例中の「部」は、質量部を意味する。
【００４６】
＜製造例１＞下塗り塗料Ａの調製
ウレタンアクリレートオリゴマー（商品名：ＣＮ９８９３、サートマー社製）１５部、アクリロイルモルホリン１５部、２−ヒドロキシエチルアクリレート１０部、アルコキシ化ヘキサンジオールジアクリレート２３．５部、アルコキシ化フェノールアクリレート１０部、タルク２０部、顔料分散剤（商品名：フローレンＧ７００、共栄社製）１部、レオロジーコントロール剤（商品名：ＢＹＫ４１０、ビックケミー社製）０．４部、開始剤として１−ヒドロキシ−シクロヘキシル−フェニル−ケトン（商品名：ＩＲＧＡＣＵＲＥ１８４、ＢＡＳＦ社製）４部、２，４，６−トリメチルベンゾイル−ジフェニル−フォスフィンオキサイド（商品名：ＬＵＣＩＲＩＮ  ＴＰＯ、ＢＡＳＦ社製）１部、及び消泡剤（商品名：フローレンＡＣ−３２６Ｆ、共栄社製）０．１部をディスパーで１時間攪拌混合し、活性エネルギー線硬化型塗料である下塗り塗料Ａを調製した。調製した塗料をろ過し、不純物を取り除いた。
【００４７】
＜製造例２＞下塗り塗料Ｂの調製
ウレタンアクリレートオリゴマー（商品名：ＣＮ９８９３、サートマー社製）１５部、アクリロイルモルホリン１５部、２−ヒドロキシエチルアクリレート１０部、アルコキシ化ヘキサンジオールジアクリレート２３．５部、硫化亜鉛２０部、炭酸カルシウム１０部、顔料分散剤（商品名：フローレンＧ７００、共栄社製）１部、レオロジーコントロール剤（商品名：ＢＹＫ４１０、ビックケミー社製）０．４部、開始剤として１−ヒドロキシ−シクロヘキシル−フェニル−ケトン（商品名：ＩＲＧＡＣＵＲＥ１８４、ＢＡＳＦ社製）４部、２，４，６−トリメチルベンゾイル−ジフェニル−フォスフィンオキサイド（商品名：ＬＵＣＩＲＩＮ  ＴＰＯ、ＢＡＳＦ社製）１部、及び消泡剤（商品名：フローレンＡＣ−３２６Ｆ、共栄社製）０．１部をディスパーで１時間攪拌混合し、活性エネルギー線硬化型塗料である下塗り塗料Ｂ−１を調製した。調製した塗料をろ過し、不純物を取り除いた。
【００４８】
表１に示した配合を用いて、下塗り塗料Ｂ−１と同様の方法で下塗り塗料Ｂ−２〜Ｂ−２０を調製した。
【００４９】
【表１】
2017180018.tif 000003
【００５０】
＜製造例３＞活性エネルギー線硬化型インク−１〜４の調製
表２に活性エネルギー線硬化型インク１〜インク４の組成を示す。表１に示す処方にて、各原料を混合、攪拌して均一にした後、ビーズミルにて５時間練合し、活性エネルギー線硬化型インク−１〜４を調製した。調製したインク組成物をろ過し、不純物を取り除いた。
【００５１】
【表２】
2017180018.tif 000004
１）顔料分散剤、ルーブリゾール社製
２）光重合開始剤、ＢＡＳＦ社製
【００５２】
＜製造例４＞上塗り塗料Ａの調製
攪拌条件下、アクリロイルモルホリン２０部に、ジペンタエリスリトールヘキサアクリレート２０部、アルコキシ化ヘキサンジオールジアクリレート１８．５部、２−ヒドロキシエチルアクリレート５部、脂肪族ウレタンアクリレートオリゴマー（商品名：ＣＮ９８３、サートマー社製）３０部、顔料分散剤（商品名：フローレンＧ７００、共栄社製）１部、レオロジーコントロール剤（商品名：ＢＹＫ４１０、ビックケミー社製）０．４部、開始剤として１−ヒドロキシ−シクロヘキシル−フェニル−ケトン（商品名：ＩＲＧＡＣＵＲＥ１８４、ＢＡＳＦ社製）５部、及び消泡剤（商品名：フローレンＡＣ−３２６Ｆ、共栄社製）０．１部を添加し、活性エネルギー線硬化型クリヤー塗料である上塗り塗料Ａを調製した。
【００５３】
＜製造例５＞上塗り塗料Ｂの調製
攪拌条件下、アクリロイルモルホリン２５部に、アルコキシ化ヘキサンジオールジアクリレート１３．５部、２−ヒドロキシエチルアクリレート５部、エポキシアクリレートオリゴマー（商品名：ＥＢＥＣＲＹＬ３５００、ダイセル・オルネクス社製）４０部、マイカ１０部、顔料分散剤（商品名：フローレンＧ７００、共栄社製）１部、レオロジーコントロール剤（商品名：ＢＹＫ４１０、ビックケミー社製）０．４部、開始剤として１−ヒドロキシ−シクロヘキシル−フェニル−ケトン（商品名：ＩＲＧＡＣＵＲＥ１８４、ＢＡＳＦ社製）５部、及び消泡剤（商品名：フローレンＡＣ−３２６Ｆ、共栄社製）０．１部を添加し、活性エネルギー線硬化型クリヤー塗料である上塗り塗料Ｂを調製した。
【００５４】
＜製造例６＞上塗り塗料Ｃの調製
攪拌条件下、シリコーン・アクリル共重合物水系分散体（商品名：ポリデュレックスＧ６２０、旭化成製）６５部に、ブチルセロソルブ２０部、増粘剤（商品名：アデカノールＵＨ−４２０、アデカ製）５部及び艶消し剤（商品名：サイシリア３５０、フジシリシア製）１０部を添加した。調製した塗料をろ過して不純物を取り除き、水系クリヤー塗料である上塗り塗料Ｃを調製した。
【００５５】
＜製造例７＞上塗り塗料Ｄの調製
撹拌条件下、イソシアネート硬化型アクリル樹脂（商品名：ユピカコートＡＣ３５２５、日本ユピカ製）５５部に、表面調製剤（商品名：ＴＥＧＯ  Ｇｌｉｄｅ１１０、エボニックインダストリー製）３部、艶消し剤（商品名：サイシリア３５０、フジシリシア製）１０部、酢酸ブチル２５部及びキシレン５部を添加し、溶剤系クリヤー塗料である上塗り塗料Ｄの主剤を調製した。塗装直前に、硬化剤としてポリイソシアネート（商品名：コロネートＨＸ、日本ポリウレタン製）を２部添加した。
【００５６】
＜実施例１〜２４＞
厚さ１２ｍｍの木質板を、５０℃に設定した乾燥炉内において、塗装面の表面温度が４０℃になるまで加温した。その後、ロールコーターにて製造例１にて調製した下塗り塗料Ａを塗布量２５ｇ／ｍ２となるように塗布した。その後、水銀ランプ８０Ｗ、積算光量１５０ｍＪ／ｃｍ２、ピーク強度１８０ｍＷ／ｃｍ２の条件にて硬化させ、下塗り塗膜層Ａを形成した。
【００５７】
前記下塗り塗膜層Ａ上に、製造例２にて調製した活性エネルギー線硬化型塗料Ｂ１〜Ｂ１７を塗布量３５ｇ／ｍ２となるように塗布した。その後、水銀ランプ８０Ｗ、積算光量２００ｍＪ／ｃｍ２、ピーク強度１８０ｍＷ／ｃｍ２の条件にて硬化させ、インクの受容層となる下塗り塗膜層Ｂを形成した。その後、下塗り塗膜層Ｂ上に、製造例３にて調製した活性エネルギー線硬化型インク−１〜４を用いてインクジェットプリンター（ＨＥＫ−１、コニカミノルタ社製）にて塗装し、木質調模様を形成し、メタルハライドランプにより波長３６５ｎｍのＵＶ光を積算光量が３００ｍＪ／ｃｍ２となるように照射した。
【００５８】
前記活性エネルギー線硬化型インクを塗装し、硬化させた塗装物上に、製造例４にて調製した上塗り塗料Ａをロールコーターにて塗布量３０ｇ／ｍ２となるように塗布した。その後、水銀ランプ８０Ｗ、積算光量３００ｍＪ／ｃｍ２、ピーク強度２５０ｍＷ／ｃｍ２の条件にて硬化させ、上塗り塗料層Ａを形成した。
【００５９】
前記活性エネルギー線硬化型インクを塗装し、硬化させた塗装物上に、製造例５にて調製した上塗り塗料Ｂをロールコーターにて塗布量３０ｇ／ｍ２となるように塗布した。その後、水銀ランプ８０Ｗ、積算光量２００ｍＪ／ｃｍ２、ピーク強度１８０ｍＷ／ｃｍ２の条件にて硬化させ、上塗り塗料層Ｂを形成した。
【００６０】
前記活性エネルギー線硬化型インクを塗装し、硬化させた塗装物上に、製造例６〜７にて調製した上塗り塗料Ｃ、Ｄを固形分の塗布量３０ｇ／ｍ２となるようにエアスプレーにより塗装した。その後、５分間静置し、１００℃に設定した乾燥炉中にて３０分間乾燥し、硬化させて上塗り塗膜層Ｃ、Ｄを形成した。
【００６１】
＜比較例１〜９＞
受容層の塗料を下塗り塗料Ｂ−１８〜Ｂ−２０とした以外は、実施例１と同様にして複層塗膜を形成させた。
【００６２】
＜発色性＞
複層塗膜を形成させた塗装物の外観を目視により観察し、発色性を評価した。
［評価基準］
◎：インクの滲み、ハジキ等が全く無いとともに、基材由来の模様等が見られず、インク層が綺麗に発色して明確な模様が形成されている。
○：インクの滲み又はハジキ等が無く、明確な模様が形成されている。
△：多少のインクの滲みはあるが、実用上問題ない程度に模様が形成されている。
×：インクの滲み又はハジキが認められ、明確な模様が形成されていない。
【００６３】
＜インクの乾燥性及び硬化性＞
活性エネルギー線照射後、６０秒後のインク塗膜表面のタック感を指触及びセロテープ（登録商標）剥離により評価した。
［評価基準］
○：指触によるタック感がなく、剥離後のテープに未硬化インクの付着が確認されない。
△：指触によるタック感はないが、剥離後のテープに未硬化インクの付着が確認できる。
×：指触によるタック感があり、剥離後のテープに未硬化インクの付着が確認できる。
【００６４】
＜付着性＞
ＪＩＳ  Ｋ−５６００−５−６に準拠して評価した。
［評価基準］
◎：塗膜外観及び形成された模様等に変化無く、層間剥離無し。
○：塗膜外観又は形成された模様等に変化軽微にあるが、層間剥離は認められず実用上問題ないレベルであった。
△：塗膜外観又は形成された模様等に変化軽微にあり、僅かに層間剥離が認められる。
×：塗膜外観又は形成された模様等に変化激しく、層間剥離が認められる。
【００６５】
＜耐温水性＞
各試験体を５０℃に設定した水浴中に１０日間浸漬させ、浸漬後の塗膜外観を目視評価及びＪＩＳ−Ｋ−５６００−５−６に準拠した付着性試験により評価した。
［評価基準］
◎：塗膜外観及び形成された模様等に変化無く、層間剥離無し。
○：塗膜外観又は形成された模様等に変化軽微にあるが、層間剥離は認められず実用上問題ないレベルであった。
△：塗膜外観又は形成された模様等に変化軽微にあり、僅かに層間剥離が認められる。
×：塗膜外観又は形成された模様等に変化激しく、層間剥離が認められる。
【００６６】
＜耐摩耗性＞
上記で得られた木質板について、摩耗試験（ＪＡＳ）により、耐摩耗性を評価した。
試験片を摩耗試験装置の回転盤に水平に固定し、研摩紙を巻き付けたゴム製円板２個を取り付け、５００回の回転を行い、５００回転後における試験片の表面の変化及び１００回転当たりの摩耗減量を求めた。この場合、試験片面上に加わる総荷重量に相当する質量は、ゴム製円板の質量を含め１０００ｇとした。
［評価基準］
◎：インク層に形成された模様等に変化が認められず、１００回転当たりの摩耗減量が０．１５ｇ以下であった。
○：インク層に形成された模様等に変化軽微にあるが、１００回転当たりの摩耗減量が０．１５ｇ以下で実用上問題ないレベルであった。
△：インク層に形成された模様等に変化軽微にあり、僅かに素地露出が認められる。
×：インク層に形成された模様等に変化激しく、素地露出が認められる。
【００６７】
表３、４に、実施例の結果を示す。実施例１〜２４は、いずれも発色性、付着性及び耐摩性に優れていた。
【００６８】
【表３】
2017180018.tif 000005
【００６９】
【表４】
2017180018.tif 000006
【００７０】
表５に比較例の結果を示す。比較例１〜６はともにインク受容層が十分に硬化されず、発色性、硬化性、付着性、耐温水性、耐摩耗性ともに不十分であった。また、顔料を含まない比較例７〜９では塗膜性能は優れるものの発色性が悪かった。
【００７１】
【表５】
2017180018.tif 000007
【００７２】
上記結果から、本発明により、発色性が良く、付着性、耐摩耗性に優れる複層塗膜が得られた。
【符号の説明】
【００７３】
１    建築板
２    基材
３    下塗り層（介在層）
４    インク受容層（介在層）
５    着色インク層
６    表面保護層
【図１】
2017180018.tif 000008
【図２】
2017180018.tif 000009